우선 본 발명 의 바람직 한 실시 예 에 따라 제조 하 는 무방향성 전기 강판 은 중량 % 로 C : 0 . 0010 ~ 0 . 0060 %, Si : 1 . 5 ~ 3 . 6 %, P : 0 . 01 ~ 0 . 04 %, S : 0 . 006 % 이하 , Mn : 0 . 2 % 이하 , Al : 0 . 10 ~ 0 . 30 %, N : 0 . 0010 ~ 0 . 0040 %, Ti : 0 . 004 % 이하 이 고 잔류 Fe 및 기타 불가피 하 게 첨가 되 는 불순물 로 이루어진다 . 그러나 이 에 한정 되 지 않 고 , 명세서 및 도면 에 포함 된 기술 적 사상 의 범위 내 에서 당업자 가 용이 하 게 유추 할 수 있 는 변형 예 에 의해 MnS , TiC , TiN 석출 물 이 적 고 용강 청 정도 가 우수 한 다양 한 무방향성 전기 강판 을 제조 할 수 있 다 .